(57)【特許請求の範囲】
【請求項１】
タイヤ用のトレッドであって、前記トレッドは架橋性エラストマー組成物に基づくゴム組成物を含み、前記架橋性エラストマー組成物は、１００重量部のゴム（ｐｈｒ）あたり：
高不飽和ジエンエラストマー；
９５ｐｈｒ〜１６０ｐｈｒの無機補強充填剤；
６０ｐｈｒ〜１３０ｐｈｒの、少なくとも２５℃のＴｇを有する可塑化樹脂および可塑化液体を含む可塑化系、ここで、前記可塑化樹脂の前記可塑化液体に対する比は２：１〜１：２である；
０．０２〜０．２に調節された硫黄対促進剤重量比を有する超効率的硫黄硬化系、これにより１．７超のＭＡ３００／Ｇ＊比を有するゴム組成物が提供される、ここで、３００％での前記伸び弾性率ＭＡ３００が２３℃で測定され、前記剪断弾性率Ｇ＊が６０℃で測定される、
を含む、前記トレッド。
【請求項２】
前記ゴム組成物が−３５℃〜０℃のガラス転移温度を有する、請求項１記載のトレッド。
【請求項３】
前記硫黄対促進剤重量比が０．０５〜０．１５である、請求項１記載のトレッド。
【請求項４】
前記ＭＡ３００／Ｇ＊比が１．７超且つ３以下である、請求項１記載のトレッド。
【請求項５】
６０℃での前記剪断弾性率Ｇ＊が０．４ＭＰａ〜１．４ＭＰａである、請求項１記載のトレッド。
【請求項６】
６０℃での前記剪断弾性率Ｇ＊が０．５ＭＰａ〜１ＭＰａである、請求項１記載のトレッド。
【請求項７】
前記無機補強充填剤が高分散性シリカである、請求項１記載のトレッド。
【請求項８】
前記可塑化樹脂が４０℃〜８５℃のガラス転移温度を有する、請求項１記載のトレッド。
【請求項９】
前記可塑化樹脂がポリリモネン樹脂である、請求項８記載のトレッド。
【請求項１０】
前記可塑化液体がヒマワリ油、大豆油、ベニバナ油、コーン油、アマニ油、綿実油またはそれらの組み合わせから選択される、請求項１記載のトレッド。
【請求項１１】
前記可塑化液体が少なくとも８０重量％のオレイン含有量を有する、請求項１０記載のトレッド。
【請求項１２】
前記可塑化系が５ｐｈｒ〜７０ｐｈｒの前記可塑化液体を含む、請求項１記載のトレッド。
【請求項１３】
前記可塑化系が５ｐｈｒ〜１２５ｐｈｒの前記可塑化樹脂を含む、請求項１記載のトレッド。
【請求項１４】
前記硫黄対促進剤重量比が０．１１〜０．１６である、請求項１、２又は４〜１３のいずれか１項に記載のトレッド。
【発明の詳細な説明】
【技術分野】
【０００１】
本発明は、乗用および軽トラック用タイヤに関し、さらに詳細には、トレッドおよびそれらが作られる材料に関する。
【背景技術】
【０００２】
タイヤ設計者は、自身が設計するタイヤのある特性についてしばしば妥協しなければならないことは産業界では知られている。タイヤの１つの特性を改善するためにタイヤデザインを変えると、多くの場合、妥協につながる、すなわち、タイヤの別の特性が埋め合わせで低下する。タイヤの摩耗とウェットブレーキングとの間には１つのそのような妥協が存在する。タイヤの摩耗は、トレッドのゴム組成物中にブレンドされたポリブタジエンの量を増加させることによって改善することができる。しかしながら、トレッドのゴム組成物中のポリブタジエン含有量を増加させると、典型的にはウェットブレーキング性能が失われ、これは、たとえばタイヤトレッドのポリブタジエン含有量を減少させることによって改善されることが知られている。
【０００３】
タイヤ設計者やタイヤ産業で研究を実施している者は、知られている妥協のいくつかを解決できる材料やタイヤ構造を調査している。他の知られている妥協を解決する新しいタイヤデザインを提供することが望ましい。
【発明の概要】
【発明が解決しようとする課題】
【０００４】
本発明の特定の実施形態は、意外にも依然として良好な材料密着特性を維持しつつ改善された牽引特性を有するタイヤトレッドを含む。タイヤのトレッドであって、架橋性エラストマー組成物に基づくゴム組成物を含むトレッドにおいて、架橋性エラストマー組成物は、１００重量部のゴムあたり（ｐｈｒ）、高不飽和ジエンエラストマーおよび９５ｐｈｒ〜１６０ｐｈｒの無機補強充填剤を含む。組成物は、少なくとも２５℃のＴｇを有する可塑化樹脂と可塑化液体とを含む６０ｐｈｒ〜１３０ｐｈｒの可塑化系をさらに含み得る。ゴム組成物を、０．０２〜０．２に調節された硫黄対促進剤重量比を有する超効率的硫黄硬化系で硬化させて、１．７より大きなＭＡ３００／Ｇ＊比を有するゴム組成物を提供し、この場合、３００％での伸び弾性率ＭＡ３００は２３℃で測定され、剪断弾性率Ｇ＊は６０℃で測定される。
【０００５】
特定の実施形態において、ゴム組成物は−３５℃〜０℃のガラス転移温度を有する。
【０００６】
例示的実施形態は、可塑化系が５ｐｈｒ〜７０ｐｈｒの可塑化液体を含み得るものとし、さらに、可塑化系が５ｐｈｒ〜１２５ｐｈｒの可塑化樹脂を含み得るものとする。
【０００７】
本発明の前記および他の目的、特徴および利点は、以下の本発明の特定の実施形態のさらに詳細な説明から明らかであろう。
【課題を解決するための手段】
【０００８】
本発明の特定の実施形態は、意外にも良好な材料密着特性を依然として維持しつつ、改善された牽引特性を有するタイヤトレッドを含む。そのようなタイヤは、乗用車および／または軽トラック用の全天候型タイヤおよび／または夏季用タイヤとして有用である。
【０００９】
改善された牽引性は、高装填量の補強充填剤ならびに高装填量の可塑化系を含むゴム組成物からトレッドを形成することによって達成することができる。そのような高装填量の充填剤および可塑化剤で、妥協は、多くの場合、タイヤの牽引性が物質密着性を犠牲にして改善されることに関係する。
【００１０】
トレッドの物質密着性が低下する場合、タイヤの操作中にトレッドのチャンキングが起こる可能性があり、大量または大塊のトレッド材料が失われる。場合によっては、チャンキングが非常に大きくなるので、タイヤはそのごく短期間の操作後に使用できなくなる。
【００１１】
この妥協を克服するため、本発明の特定の実施形態は超効率的硫黄硬化系を含む。本発明者等は、そのような硫黄硬化系を調節して、高装填量の無機補強充填剤および可塑化剤を有するゴム組成物に改善された材料密着特性を提供することができることを意外にも発見した。調節は、ＭＡ３００：Ｇ＊６０として定義される伸長対剪断弾性率比が１．７より大きい硬化ゴム組成物を提供するように行われ、ここで、ＭＡ３００は２３℃にて測定される３００％での伸び弾性率であり、Ｇ＊６０は６０℃で測定される剪断弾性率である。
【００１２】
本明細書中で用いられる場合、「ｐｈｒ」は、「ゴム１００重量部あたりの重量部」であり、ゴム組成物の成分を組成物中のゴムの総重量に対して測定した当該技術分野で一般的な量、すなわち、組成物中の全ゴム（複数可）１００重量部あたりの成分の重量部である。
【００１３】
本明細書中で用いられる場合、エラストマーおよびゴムは同義語である。
【００１４】
本明細書中で用いられる場合、「〜に基づく」とは、本発明の実施形態が、加硫または硬化ゴム組成物であって、それらの組立時には未硬化であったものから作成されることを認める用語である。硬化ゴム組成物はしたがって未硬化ゴム組成物に「基づく」。換言すれば、架橋したゴム組成物は架橋性ゴム組成物の構成要素に基づくか、または架橋性ゴム組成物の構成要素を含む。
【００１５】
一般に知られているように、タイヤトレッドはタイヤの周囲の円周方向に伸びる車両用タイヤの道路に接触する部分である。それは、車両に必要とされるハンドリング特性；例えば、牽引力、ドライブレーキング、ウェットブレーキング、コーナリングなどを提供するように設計され、これらは全て好ましくは生じる騒音が最小量であり、低い転がり抵抗で提供される。
【００１６】
本明細書中で開示される種類のトレッドは、地面と接触するトレッドの構造特性であるトレッドエレメントを含む。そのような構造特性は任意の種類または形状であり得、その例としては、トレッドブロックおよびトレッドリブが挙げられる。トレッドブロックは、トレッド中に分離構造を形成する１以上の溝によって規定される外周部を有し、一方、リブは実質的に縦（円周）方向に伸び、実質的に横方向に伸びる任意の溝またはそれに対して斜の任意の他の溝によって中断されない。
【００１７】
これらのトレッドエレメントの半径方向に最も外側の面はタイヤトレッドの接触面、すなわちタイヤが回転する際に道路と接触するように適合されたタイヤトレッドの実際の表面積を構成する。タイヤトレッドの総接触面は、したがって、道路と接触するように適合されたトレッドエレメントのすべての半径方向に最も外側の面の総表面積である。
【００１８】
本発明の特定の実施形態は、トレッドが製造されるゴム組成物中にブレンドされたジエンエラストマーを含む。本明細書中で開示されるゴム組成物に有用なジエンエラストマーまたはゴムはそのようなゴム組成物に有用なジエンエラストマーまたはゴムは、ジエンモノマー、すなわち共役しているか否かにかかわらず２つの炭素炭素二重結合を有するモノマーから少なくとも部分的に得られるエラストマー、すなわちホモポリマーまたはコポリマーであると理解される。
【００１９】
これらのジエンエラストマーは、「本質的不飽和」ジエンエラストマーまたは「本質的飽和」ジエンエラストマーに分類することができる。本明細書中で用いられる場合、本質的不飽和ジエンエラストマーは、共役ジエンモノマーから少なくとも部分的に得られるジエンエラストマーであり、本質的不飽和ジエンエラストマーは、少なくとも１５モル％であるようなジエン起源のそのようなメンバーまたは単位（共役ジエン）の含有量を有する。本質的不飽和ジエンエラストマーの範疇内には高不飽和ジエンエラストマーが含まれ、これらは、５０モル％を超えるジエン起源の単位（共役ジエン）の含有量を有するジエンエラストマーである。
【００２０】
本質的不飽和であるという定義に該当しないジエンエラストマーは、したがって、本質的飽和ジエンエラストマーである。そのようなエラストマーとしては、たとえばブチルゴムならびにジエンのコポリマーおよびＥＰＤＭタイプのアルファ−オレフィンのコポリマーが挙げられる。これらのジエンエラストマーは、低含有量または非常に低含有量のジエン起源の単位（共役ジエン）を有し、そのような含有量は１５モル％未満である。
【００２１】
本発明で有用なエラストマーは、特に修飾剤および／またはランダム化剤の存在下または非存在下で用いられる重合条件ならびに用いられる修飾剤および／またはランダム化剤の量の関数である任意の微細構造を有し得る。エラストマーは、たとえばブロック、ランダム、逐次またはミクロ逐次エラストマーであり得、分散液または溶液中で調製することができ；それらはカップリング剤および／または星型化剤もしくは官能化剤でカップリングおよび／または星型化または官能化することができる。
【００２２】
官能化ゴム、すなわち活性部分が追加されたものは当該産業界で周知である。エラストマーの主鎖または分岐末端は、これらの活性部分をポリマーの鎖の末端または主鎖に結合させることによって官能化させることができる。官能化エラストマーの例としては、シラノールまたはポリシロキサン末端官能化エラストマーが挙げられ、その例は、参照によって本明細書中に全体的に組み込まれる２０００年１月１１日に発行された米国特許第６，０１３，７１８号で見出すことができる。官能化エラストマーの他の例としては、米国特許第５，９７７，２３８号で記載されるようなアルコキシシラン基を有するもの、米国特許第６，８１５，４７３号で記載されるようなカルボキシル基を有するもの、または米国特許第６，５０３，９７３号で記載されるようなポリエーテル基を有するものが挙げられ、これらの言及された特許はすべて参照によって本明細書中に組み込まれる。
【００２３】
好適なジエンエラストマーの例としては、ポリブタジエン、特に４モル％〜８０モル％の１，２−単位の含有量を有するもの、または８０モル％を超えるシス−１，４含有量を有するものが挙げられる。ポリイソプレンおよびブタジエン／イソプレンコポリマー、特に、５重量％〜９０重量％のイソプレン含有量および−４０℃〜−８０℃のガラス転移温度（Ｔｇ、ＡＳＴＭ  Ｄ３４１８にしたがって測定）を有するものも含まれる。
【００２４】
本発明の特定の実施形態は、少なくとも５０ｐｈｒのＳＢＲを含み、ゴム成分の残りが第２のジエンゴムであるゴム組成物から製造されたトレッドおよびそのようなトレッドを有するタイヤを包含する。ＳＢＲはスチレンおよびブタジエンのコポリマーであり、最も一般的に用いられるゴムの１つである。それは典型的には２つのプロセス、すなわちＥ−ＳＢＲを製造する乳化プロセスとＳ−ＳＢＲを製造する溶解プロセスのうちの１つによって製造される。本発明の特定の実施形態は、Ｓ−ＳＢＲ、Ｅ−ＳＢＲまたはそれらの組み合わせを利用することを想定し、またいくつかの実施形態では、低Ｔｇ、すなわち−５０℃未満であるＴｇを有する材料を利用してもよい。
【００２５】
ＳＢＲの微細構造は典型的には結合スチレンの量およびポリマーのブタジエン部分の形態に関して記載される。タイヤでの使用に多くの場合好適である典型的なＳＢＲは、約２５重量％の結合スチレンである。たとえば約８０重量％などの非常に高含有量の結合スチレンを有する材料は、高スチレン樹脂として特定され、トレッドを製造するためのエラストマーとしては適さない。本発明の特定の実施形態は、３重量％〜４０重量％または３重量％〜３０重量％、３重量％〜２５重量％または１５重量％〜３０重量％の結合スチレンの結合スチレン含有量を有するＳＢＲを利用してもよい。
【００２６】
ＳＢＲのブタジエン部分に存在する二重結合のために、ブタジエン部分は３つの形態：シス−１，４、トランス−１，４およびビニル−１，２から構成される。低ＴｇＳＢＲとしての使用に好適なＳＢＲ材料は、４モル％〜３０モル％または、４モル％〜２５モル％または４モル％〜２０モル％のビニル−１，２−結合含有量を有するとして記載することができる。低ＴｇＳＢＲ材料は、−１００℃〜−５０℃または−１００℃〜−５５℃、−１００℃〜−６０℃もしくは−９０℃〜−５０℃のガラス転移温度を有するものを包含する。そのような材料のガラス転移温度は、−８０℃超〜−５５℃、−７５℃〜−６０℃または−７５℃〜−６５℃の範囲でもあり得る。低ＴｇＳＢＲおよび他のエラストマーのガラス転移温度はＡＳＴＭ  Ｅ１３５６にしたがって示差走査熱量測定（ＤＳＣ）により測定される。
【００２７】
低ＴｇＳＢＲは本発明の特定の実施形態に望ましい可能性があるが、本発明はそのように限定されず、本発明の他の特定の実施形態は様々な好適なＳＢＲ材料を含むことに留意する。本発明の特定の実施形態は、ＳＢＲ材料を少なくとも５０ｐｈｒまたは、少なくとも６０ｐｈｒ、少なくとも７０ｐｈｒ、少なくとも８０ｐｈｒ、少なくとも９０ｐｈｒまたは１００ｐｈｒのＳＢＲの量で含み得る。もちろん、他の実施形態は、０を含む５０ｐｈｒ未満の量でゴム組成物中にブレンドされたＳＢＲを含み得る。
【００２８】
前述の低ＴｇＳＢＲ材料と同じ範囲のガラス転移温度を有するポリブタジエンも、低ＴｇＳＢＲと同様に使用することができる。ポリブタジエンのガラス転移温度は、当該技術分野で周知である方法を用いてポリマーのビニル含有量を変えることによって調節することができる。本明細書中で開示されるゴム組成物の特定の実施形態は、９０ｐｈｒ超または、９５ｐｈｒ超もしくは１００ｐｈｒ超の低ＴｇＳＢＲ、低Ｔｇポリブタジエン、すなわち低ＴｇＳＢＲについて前記定義と同じガラス転移温度範囲を有するポリブタジエン、またはそれらの組み合わせを含み得る。
【００２９】
要約すれば、本発明の特定の実施形態に好適なジエンエラストマーとしては、１以上の高不飽和ジエンエラストマー、例えばポリブタジエン（ＢＲ）、ポリイソプレン（ＩＲ）、天然ゴム（ＮＲ）、ブタジエンコポリマー、イソプレンコポリマーおよびこれらのエラストマーの混合物が挙げられる。そのようなコポリマーとしては、ブタジエン／スチレンコポリマー（ＳＢＲ）、イソプレン／ブタジエンコポリマー（ＢＩＲ）、イソプレン／スチレンコポリマー（ＳＩＲ）およびイソプレン／ブタジエン／スチレンコポリマー（ＳＢＩＲ）が挙げられる。好適なエラストマーには、前述の官能化エラストマーであるこれらのエラストマーのいずれかも含まれ得る。
【００３０】
このように、本発明の特定の実施形態に含まれるジエンエラストマーは、１つのジエンエラストマーまたは複数のジエンエラストマーの混合物であり得る。ジエンエラストマーはさらに、高不飽和ジエンエラストマー、本質的不飽和ジエンエラストマー、本質的飽和ジエンエラストマーまたはそれらの組み合わせから選択することができる。高不飽和ジエンエラストマーだけをエラストマー成分として含む実施形態があり、一方、他の実施形態は、少なくとも大部分、または少なくとも８０ｐｈｒもしくは少なくとも９０ｐｈｒのエラストマー成分が高不飽和ジエンエラストマーであるものを含む。
【００３１】
ゴムに加えて、本明細書中で開示されるゴム組成物は補強充填剤をさらに含んでもよい。補強充填剤はゴム組成物に対して、特にそれらの引張強度および摩耗耐性を改善するために添加される。本発明の特定の実施形態は、カップリング剤が典型的に関連する高装填量のシリカなどの無機補強充填剤を含むゴム組成物から作成されるトレッドを含む。
【００３２】
カーボンブラックは、多くのタイヤ用途で有用な補強充填剤であるが、いくつかの実施形態に関して、タイヤ組成物に対して着色（黒色）および／またはＵＶ保護を提供するために含まれるごく少量を除いて、本明細書中で開示される有用なゴム組成物から明らかに除外される。少なくとも０．５ｐｈｒであるが２０ｐｈｒ以下のカーボンブラックまたは１０ｐｈｒ未満、５ｐｈｒ未満または０．５ｐｈｒ〜１０ｐｈｒのカーボンブラックを添加することによって、そのような利点を得ることができる。
【００３３】
無機補強充填剤には、その色または起源（天然または合成）を問わず、中間カップリング剤以外の任意の他の手段なしで、タイヤの製造を目的とするゴム組成物を補強することができる任意の無機またはミネラル充填剤が含まれる。そのような無機補強充填剤は、タイヤの製造を意図されるゴム組成物において、従来型のタイヤグレードのカーボンブラックと、全体的または部分的に置換することができる。典型的には、そのような充填剤は、その表面上にヒドロキシル（−ＯＨ）基が存在すると特徴づけることができる。
【００３４】
無機補強充填剤は、たとえば、粉末、マイクロビーズ、顆粒、ボールおよび／または任意の他の好適な形態ならびにそれらの混合物としてなど多くの有用な形態をとることができる。好適な無機補強充填剤の例には、シリカ質タイプのミネラル充填剤、たとえばシリカ（ＳｉＯ２）、含アルミニウムタイプの無機充填剤、たとえばアルミナ（ＡｌＯ３）またはそれらの組み合わせが含まれる。
【００３５】
当該技術分野で公知の有用なシリカ補強充填剤としては、ヒュームドシリカ、沈降シリカおよび／または高分散性シリカ（「ＨＤ」シリカとして知られる）が挙げられる。高分散性シリカの例としては、Ｄｅｇｕｓｓａから得られるＵｌｔｒａｓｉｌ７０００およびＵｌｔｒａｓｉｌ７００５、Ｒｈｏｄｉａから得られるシリカＺｅｏｓｉｌ１１６５ＭＰ、１１３５ＭＰおよび１１１５ＭＰ、ＰＰＧから得られるシリカＨｉ−Ｓｉｌ  ＥＺ１５０ＧならびにＨｕｂｅｒから得られるシリカＺｅｏｐｏｌ８７１５、８７４５および８７５５が挙げられる。特定の実施形態において、シリカはたとえば、６０ｍ２／ｇ〜２５０ｍ２／ｇまたは８０ｍ２／ｇ〜２３０ｍ２／ｇのＢＥＴ表面積を有し得る。
【００３６】
有用な強化性アルミナの例は、Ｂａｉｋｏｗｓｋｉから得られるアルミナＢａｉｋａｌｏｘ  Ａ１２５もしくはＣＲ１２５、Ｃｏｎｄｅａから得られるＡＰＡ−１００ＲＤＸ、Ｄｅｇｕｓｓａから得られるＡｌｕｍｉｎｏｘｉｄ  Ｃまたは住友化学株式会社から得られるＡＫＰ−Ｇ０１５である。
【００３７】
無機補強充填剤をジエンエラストマーとカップリングさせるために、少なくとも二官能性であるカップリング剤は、無機補強充填剤とジエンエラストマーとの間に十分な化学的および／または物理的接続を提供する。そのようなカップリング剤の例としては、二官能性オルガノシランまたはポリオルガノシロキサンが挙げられる。そのようなカップリング剤およびそれらの使用は当該技術分野で周知である。カップリング剤は、場合によって、公知のように前もってジエンエラストマー上または無機補強充填剤上にグラフトすることができる。さもなければ、ゴム組成物中にその遊離状態すなわち非グラフト状態で混合することができる。１つの有用なカップリング剤は、Ｅｖｏｎｉｋ  Ｄｅｇｕｓｓａから入手可能なＳｉ６９（活性成分）とＮ３３０カーボンブラックとの５０：５０ブレンド（重量基準）であるＸ５０−Ｓである。
【００３８】
本発明によるゴム組成物において、カップリング剤は所定の用途に好適な任意の量で含まれる可能性があり、その例は、２ｐｈｒ〜１５ｐｈｒまたは、２ｐｈｒ〜１２ｐｈｒまたは３ｐｈｒ〜１０ｐｈｒである。その使用を最小限に抑えることが一般的に望ましい。特定の実施形態において、カップリング剤の量は、シリカ充填剤の総重量に対して０．５〜１５重量％である可能性がある。例えば乗用車用のタイヤトレッドの場合、カップリング剤はシリカ充填剤の総重量に対して１２重量％未満、またはさらには１０重量％未満または８重量％であり得る。
【００３９】
特定の実施形態において、無機補強充填剤の量は、本明細書中で開示されるゴム組成物中、そのようなトレッド用途に関してはかなり高装填量で含まれる。なぜなら、高装填量を、ゴム組成物の剛性を調節するための可塑化系と併用すると、本発明のトレッドおよびタイヤの所望の特性が得られるからである。実際、ゴム組成物に添加される無機充填剤の量は、９０ｐｈｒ〜１６０ｐｈｒの無機充填剤または９５ｐｈｒ〜１６０ｐｈｒ、１００ｐｈｒ〜１６０ｐｈｒ、１１０ｐｈｒ〜１５０ｐｈｒまたは１１５ｐｈｒ〜１５０ｐｈｒの無機充填剤を含み得る。
【００４０】
前述のように、本発明の特定の実施形態は、高Ｔｇ樹脂および可塑化液体の両方を含む可塑化系をさらに含む。可塑化系は、ゴムミックスの加工性に対する改善ならびに／またはゴム組成物のガラス転移温度および／もしくはその剛性を調節するための手段の両方を提供する可能性がある。特定の実施形態において、有効量の可塑化系をゴム組成物に添加して、６０℃で測定される剪断弾性率Ｇ＊を０．４ＭＰａ〜１．４ＭＰａまたは０．４ＭＰａ〜１．０ＭＰａに調節する。そのような測定は、ＡＳＴＭ  Ｄ５９９２−９６にしたがって行う。他の実施形態は、０．５ＭＰａ〜１．０ＭＰａ、０．６ＭＰａ〜０．９ＭＰａ、０．５ＭＰａ〜０．８ＭＰａまたは０．４ＭＰａ〜０．８ＭＰａの６０℃で測定された剪断弾性率Ｇ＊を含み得る。特定の実施形態において、可塑化系の有効量は、たとえば、６０ｐｈｒ〜１３０ｐｈｒまたは７０ｐｈｒ〜１２０ｐｈｒ、７０ｐｈｒ〜１１０ｐｈｒ、８０ｐｈｒ〜１２０ｐｈｒまたは９０ｐｈｒ〜１１０ｐｈｒであり得る。
【００４１】
好適な可塑化液体には、ジエンエラストマーに関するその可塑化特性について知られている任意の液体が含まれる。室温（２３℃）で、固体である樹脂に対して、これらの液体可塑化剤またはさまざまな粘度のこれらの油は液体である。例としては、原料油由来のもの、植物ベースを有するものおよびそれらの組み合わせが挙げられる。石油系である油の例としては、当該産業界で公知の芳香族油、パラフィン油、ナフテン油、ＭＥＳ油、ＴＤＡＥ油などが挙げられる。液体ジエンポリマー、ポリオレフィン油、エーテル可塑化剤、エステル可塑化剤、リン酸塩可塑化剤、スルホン酸塩可塑化剤および液体可塑化剤の組み合わせも公知である。
【００４２】
好適な植物油の例としては、ヒマワリ油、ダイズ油、ベニバナ油、コーン油、アマニ油および綿実油が挙げられる。これらの油および他のそのような植物油は、単独でまたは組み合わせて用いることができる。いくつかの実施形態では、高オレイン酸含有量（少なくとも７０重量パーセントまたは少なくとも８０重量パーセント）を有するヒマワリ油が有用であり、一例は、ミネソタ州、ミネアポリスに事業所があるＣａｒｇｉｌｌから入手可能なＡＧＲＩ−ＰＵＲＥ８０である。本発明の特定の実施形態において、好適な可塑化液体の選択は、高オレイン酸含有量を有する植物油に限定される。
【００４３】
本発明の任意の特定の実施形態において有用な可塑化液体の量は、特定の状況や所望の結果に依存する。一般的に、たとえば、可塑化液体はゴム組成物中、５ｐｈｒ〜７０ｐｈｒまたは１０ｐｈｒ〜６０ｐｈｒ、１０ｐｈｒ〜５０ｐｈｒ、５ｐｈｒ〜４０ｐｈｒもしくは１０ｐｈｒ〜４０ｐｈｒの可塑化液体の量で存在する可能性がある。
【００４４】
可塑化炭化水素樹脂は、可塑化油などの液体可塑化化合物とは対照的に、周囲温度（たとえば２３℃）で固体である炭化水素化合物である。さらに、可塑化炭化水素樹脂は、樹脂が真の可塑化剤として機能するのを可能にする濃度、たとえば、典型的には少なくとも５ｐｈｒ（ゴム１００重量部あたりの重量部）である濃度で樹脂と混合されるゴム組成物と適合性、すなわち混和性である。
【００４５】
可塑化炭化水素樹脂は、脂肪族、芳香族またはこれらの種類の組み合わせである可能性があるポリマーであり、樹脂のポリマーベースが脂肪族および／または芳香族モノマーから形成され得ることを意味する。これらの樹脂は天然または合成材料である可能性があり、石油系（この場合、樹脂は石油可塑化樹脂と呼ばれる可能性がある）、または植物材料に基づく可能性がある。特定の実施形態において、本発明を限定するものではないが、これらの樹脂は本質的に水素および炭素原子だけを含有する可能性がある。
【００４６】
本発明の特定の実施形態で有用な可塑化炭化水素樹脂としては、シクロペンタジエン（ＣＰＤ）またはジシクロペンタジエン（ＤＣＰＤ）のホモポリマーまたはコポリマー、テルペンのホモポリマーまたはコポリマー、Ｃ５カットのホモポリマーまたはコポリマーおよびそれらの混合物であるものが挙げられる。
【００４７】
一般的に前述されるそのようなコポリマー可塑化炭化水素樹脂には、たとえば、（Ｄ）ＣＰＤ／ビニル−芳香族のコポリマー、（Ｄ）ＣＰＤ／テルペンのコポリマー、（Ｄ）ＣＰＤ／Ｃ５カットのコポリマー、テルペン／ビニル−芳香族のコポリマー、Ｃ５カット／ビニル−芳香族のコポリマーおよびそれらの組み合わせのコポリマーで構成される樹脂が含まれる。
【００４８】
テルペンホモポリマーおよびコポリマー樹脂に有用なテルペンモノマーとしては、アルファ−ピネン、ベータ−ピネンおよびリモネンが挙げられる。特定の実施形態は、リモネンモノマーのポリマーを含み、これは３つの異性体：Ｌ−リモネン（左旋性エナンチオマー）、Ｄ−リモネン（右旋性エナンチオマー）、またはさらには右旋性エナンチオマーと左旋性エナンチオマーとのラセミ混合物であるジペンテンも含む。
【００４９】
ビニル芳香族モノマーの例としては、スチレン、アルファ−メチルスチレン、オルト−、メタ−、パラ−メチルスチレン、ビニル−トルエン、パラ−ｔｅｒｔｉｏブチルスチレン、メトキシスチレン、クロロ−スチレン、ビニル−メシチレン、ジビニルベンゼン、ビニルナフタレン、Ｃ９カット由来（または、さらに一般的には、Ｃ８〜Ｃ１０カット由来）の任意のビニル−芳香族モノマーが挙げられる。ビニル−芳香族コポリマーを含む特定の実施形態は、コポリマー中、モル分率で表して少数モノマーのビニル芳香族を含む。
【００５０】
本発明の特定の実施形態は、可塑化炭化水素樹脂として、（Ｄ）ＣＰＤホモポリマー樹脂、（Ｄ）ＣＰＤ／スチレンコポリマー樹脂、ポリリモネン樹脂、リモネン／スチレンコポリマー樹脂、リモネン／Ｄ（ＣＰＤ）コポリマー樹脂、Ｃ５カット／スチレンコポリマー樹脂、Ｃ５カット／Ｃ９カットコポリマー樹脂、およびそれらの混合物を含む。
【００５１】
本発明における使用に好適なテルペン樹脂を含む商業的に入手可能な可塑化樹脂には、デラウェア州ウィルミントンのＨｅｒｃｕｌｅｓ  Ｉｎｃ．によってＲｅｓｉｎ  Ｒ２４９５の名称で販売されているポリアルファピネン樹脂が含まれる。Ｒｅｓｉｎ  Ｒ２４９５は約９３２の分子量、約１３５℃の軟化点および約９１℃のガラス転移温度を有する。本発明で使用することができる別の商業的に入手可能な製品には、フランスのＤＲＴ社によって販売されているＤＥＲＣＯＬＹＴＥ  Ｌ１２０が含まれる。ＤＥＲＣＯＬＹＴＥ  Ｌ１２０ポリテルペン−リモネン樹脂は、約６２５の数平均分子量、約１０１０の重量平均分子量、約１．６のＩｐ、約１１９℃の軟化点を有し、約７２℃のガラス転移温度を有する。本発明で使用することができるさらに別の商業的に入手可能なテルペン樹脂としては、フロリダ州ジャクソンビルのＡｒｉｚｏｎａ  Ｃｈｅｍｉｃａｌ  Ｃｏｍｐａｎｙによって販売されているＳＹＬＶＡＲＥＳ  ＴＲ７１２５および／またはＳＹＬＶＡＲＥＳ  ＴＲ５１４７ポリリモネン樹脂が挙げられる。ＳＹＬＶＡＲＥＳ  ７１２５ポリリモネン樹脂は、約１０９０の分子量を有し、約１２５℃の軟化点を有し、約７３℃のガラス転移温度を有し、一方、ＳＹＬＶＡＲＥＳ  ＴＲ５１４７は約９４５の分子量、約１２０℃の軟化点を有し、約７１℃のガラス転移温度を有する。
【００５２】
商業的に入手可能な他の好適な可塑化炭化水素樹脂としては、Ｃ５カット／ビニル−芳香族スチレンコポリマー、特にＮｅｖｉｌｌｅ  Ｃｈｅｍｉｃａｌ  ＣｏｍｐａｎｙからＳＵＰＥＲ  ＮＥＶＴＡＣ７８、ＳＵＰＥＲ  ＮＥＶＴＡＣ８５およびＳＵＰＥＲ  ＮＥＶＴＡＣ９９の名称で；Ｇｏｏｄｙｅａｒ  ＣｈｅｍｉｃａｌｓからＷＩＮＧＴＡＣＫ  ＥＸＴＲＡの名称で；ＫｏｌｏｎからＨＩＫＯＲＥＺ  Ｔ１０９５およびＨＩＫＯＲＥＺ  Ｔ１１００の名称で；ならびにＥｘｘｏｎからＥＳＣＯＲＥＺ２１０１およびＥＣＲ３７３の名称で得られるＣ５カット／スチレンまたはＣ５カット／Ｃ９カットが挙げられる。
【００５３】
商業的に入手可能なリモネン／スチレンコポリマー樹脂であるさらに他の好適な可塑化炭化水素樹脂としては、フランスのＤＲＴから得られるＤＥＲＣＯＬＹＴＥ  ＴＳ１０５；ならびにＺＴ１１５ＬＴおよびＺＴ５１００の名称でＡｒｉｚｏｎａ  Ｃｈｅｍｉｃａｌ  Ｃｏｍｐａｎｙから得られるものが挙げられる。
【００５４】
可塑化樹脂のガラス転移温度は、ＡＳＴＭ  Ｄ３４１８（１９９９）にしたがって示差走査熱量測定（ＤＣＳ）によって測定することができることに留意する。特定の実施形態において、有用な樹脂は、少なくとも２５℃または少なくとも４０℃または少なくとも６０℃または２５℃〜９５℃、４０℃〜８５℃もしくは６０℃〜８０℃であるガラス転移温度を有し得る。
【００５５】
本発明の任意の特定の実施形態で有用な可塑化炭化水素樹脂の量は、特定の状況および所望の結果に依存する。一般的に、たとえば、ゴム組成物中の可塑化液体を補足するために添加される可塑化樹脂の合計量は、５ｐｈｒ〜１２５ｐｈｒまたは３０ｐｈｒ〜１２０ｐｈｒまたは３５ｐｈｒ〜１００ｐｈｒであり得る。特定の実施形態において、可塑化樹脂は４０ｐｈｒ〜８０ｐｈｒ、４０ｐｈｒ〜９０ｐｈｒまたは３５ｐｈｒ〜９０ｐｈｒの可塑化樹脂の量で存在し得る。
【００５６】
可塑化樹脂の可塑化油に対する比は、所望の剪断弾性率または他の所望の特性を達成するために好適な任意の量であり得るが、特定の実施形態では、たとえば、１：５〜５：１または１：４〜４：１または１：２〜２：１であり得る。
【００５７】
本明細書中で開示されるゴム組成物を、０．０２〜０．２または０．０８〜０．１６、０．０５〜０．１５、０．０５〜０．１３または０．０２〜０．１５の硫黄対促進剤重量比を有する硬化系である超効率的硫黄硬化系下で硬化させる。硫黄および他の促進剤に加えて、硬化系はたとえば、ステアリン酸および／または酸化亜鉛をさらに含み得る。
【００５８】
硫黄は、遊離硫黄として、硫黄ドナーにより、またはそれらの組み合わせのいずれかで提供することができる。好適な遊離硫黄には、たとえば、微粉状硫黄、ゴム製造者の硫黄、市販の硫黄、および不溶性硫黄が含まれる。硫黄ドナーの一例は、当該技術分野で公知のように、ＶＡＮＡＸ  ＡおよびＶＡＮＤＥＸであり、どちらもニューヨークのＲＴ  Ｖａｎｄｅｒｂｉｌｔ  Ｃｏｍｐａｎｙによって提供される。
【００５９】
促進剤は、加硫に必要な時間および／または温度を制御するため、そして硬化ゴム組成物の特性を改善するために用いられる。本発明の特定の実施形態は１以上の促進剤を含み、その例としては、限定されないが：チアゾール、スルフェンアミド、グアニジン、チオ尿素誘導体、アミン誘導体、およびそれらの組み合わせが挙げられる。これらとしては、限定されないが：ベンゾチアジル−２−シクロヘキシルスルフェンアミド（ＣＢＳ）、ベンゾチアゾリル−２−ｔｅｒｔ−ブチルスルフェンアミド（ＴＢＢＳ）、２−メルカプトベンゾチアゾール（ＭＢＴ）、２−メルカプトベンゾチアゾールの亜鉛またはナトリウム塩（ＺＭＢＴ）、ベンゾチアジル−２−スルフェンモルホリド（ＭＢＳ）、ベンゾチアジルジシクロヘキシル−１スルフェンアミド（ＤＣＢＳ）、ジフェニルグアニジン（ＤＰＧ）、トリフェニルグアニジン（ＴＰＧ）、ジオルトトリルグアニジン（ＤＯＴＧ）、ｏ−トリルビグアニド（ＯＴＢＧ）、エチレンチオ尿素（ＥＴＵ）、ジエチルチオ尿素（ＤＥＴＵ）、ジフェニルチオ尿素（ＤＰＴＵ）、ベンゾチアゾールジスルフィド（ＭＢＴＳ）、ヘキサメチレンテトラミン（ＨＭＴ）、エチリデンアニリン（ＥＡ）、およびそれらの混合物が挙げられる。本発明で有用な好適な一次促進剤の一例はスルフェンアミドである。好適なスルフェンアミド促進剤の例としては、ｎ−シクロヘキシル−２−ベンゾチアゾールスルフェンアミド（ＣＢＳ）、Ｎ−ｔｅｒｔ−ブチル−２−ベンゾチアゾールスルフェンアミド（ＴＢＢＳ）、Ｎ−オキシジエチル−２−ベンゾチアゾールスルフェンアミド（ＭＢＳ）およびＮ’−ジシクロヘキシル−２−ベンゾチアゾールスルフェンアミド（ＤＣＢＳ）が挙げられる。促進剤の組み合わせは、多くの場合、硬化ゴム組成物の特性を改善するために有用であり、特定の実施形態は二次促進剤の添加を含む。そのような促進剤をゴム組成物に対して、たとえば、３ｐｈｒ〜１２ｐｈｒまたは４ｐｈｒ〜１２ｐｈｒ、５ｐｈｒ〜１０ｐｈｒの量で添加することができる。もちろん、促進剤の既定量は、前記定義の硫黄対促進剤比により設定され、ここや以下での量は単なる例であって、本発明を限定することを意味しない。
【００６０】
促進剤の組み合わせは、多くの場合、硬化ゴム組成物の特性を改善するために有用であり、特定の実施形態は二次促進剤の添加を含む。特定の実施形態は、二次促進剤として、たとえば、ジフェニルグアニジン（ＤＰＧ）、トリフェニルグアニジン（ＴＰＧ）、ジオルトトリルグアニジン（ＤＯＴＧ）、ｏ−トリルビグアニド（ＯＴＢＧ）またはヘキサメチレンテトラミン（ＨＭＴＡ）などの準高速促進剤の使用を含んでもよい。そのような促進剤は、４ｐｈｒまで、０．５〜３ｐｈｒ、０．５〜２．５ｐｈｒまたは１〜２ｐｈｒの量で添加することができる。特定の実施形態は、高速促進剤および／または超高速促進剤、たとえば、高速促進剤：ジスルフィドおよびベンゾチアゾール；ならびに超促進剤：チウラム、キサントゲン酸塩、ジチオカルバミン酸塩およびジチオリン酸塩の使用を除外する可能性がある。
【００６１】
超効率的加硫系を使用して、本明細書中で開示される硬化ゴム組成物のＭＡ３００：Ｇ＊６０の伸び対剪断弾性率比を１．７以上または少なくとも１．７〜３もしくは１．９〜２．５に維持する。前述のように、伸び対剪断弾性率比は、２３℃にて測定された３００％での伸び弾性率ＭＡ３００および６０℃で測定された剪断弾性率Ｇ＊６０の比である。加硫系を調節して、伸び対剪断弾性率比を所定のパラメータ内に維持することによって、意外にも良好な材料密着特性を達成することができる。Ｓ対促進剤比を減少させると、弾性率比が増加する。
【００６２】
当該技術分野で公知のように他の添加剤を本明細書中で開示されるゴム組成物に添加することができる。そのような添加剤は、たとえば、以下のうちのいくつかまたは全部を含み得る：劣化防止剤、抗酸化剤、脂肪酸、ワックス、ステアリン酸および酸化亜鉛。劣化防止剤および抗酸化剤の例としては、６ＰＰＤ、７７ＰＤ、ＩＰＰＤおよびＴＭＱが挙げられ、ゴム組成物にたとえば０．５ｐｈｒ〜５ｐｈｒの量で添加することができる。酸化亜鉛は、たとえば、１ｐｈｒ〜６ｐｈｒ、または１．５ｐｈｒ〜４ｐｈｒの量で添加することができる。ワックスはたとえば１ｐｈｒ〜５ｐｈｒの量で添加することができる。
【００６３】
本発明の実施形態であるゴム組成物は、好適なミキサー中で、当業者に公知の方法で、典型的には、２つの連続した調製相、すなわち高温での熱機械的作業の第１相、続いて低温での機械的作業の第２相を用いて製造することができる。
【００６４】
熱機械的作業の第１相（場合によって「非生産的」相と称される）は、加硫系を除く組成物の様々な成分を混錬によって十分に混合することを目的とする。それは、内部ミキサーまたは押出機などの好適な混錬装置中、機械的作業の作用と混合物に課される高せん断のもと、一般的に１２０℃〜１９０℃の最高温度、さらに綿密には１３０℃〜１７０℃が達成されるまで実施される。
【００６５】
混合物を冷却後、機械的作業の第２相を低温で実施する。「生産的」相と称される場合もあるが、この仕上げ相は、加硫（または架橋）系（硫黄または他の加硫剤および促進剤（複数可））を好適な装置中、たとえばオープンミル中で混合することによって組み入れることからなる。それは適切な時間（典型的には１〜３０分間、たとえば２〜１０分間）および混合物の加硫温度よりも低い十分低い温度で実施して、時期尚早の加硫を防止する。
【００６６】
ゴム組成物は、車両用タイヤで使用するためのトレッドをはじめとする有用な物品に形成することができる。トレッドは、トレッドバンドとして形成することができ、次いでその後タイヤの一部を作成するか、またはそれらをたとえば、押出によってタイヤカルカス上で直接形成し、次いで型中で硬化させることができる。このように、トレッドバンドを硬化させた後、タイヤカルカス上に配置することができるか、またはそれらをタイヤカルカス上に配置した後に硬化させることができる。典型的には、たとえばトレッドブロックに成形されるサイプを含むトレッドにトレッドエレメントを成形する型中でタイヤトレッドを公知方法で硬化させる。
【００６７】
トレッドは、１つだけのゴム組成物から、または異なるゴム組成物の２以上の層で、たとえばキャップおよびベース構築物で形成することができると認識される。キャップおよびベース構築物において、トレッドのキャップ部分は、道路との接触のために設計された１つのゴム組成物から作成される。キャップはトレッドのベース部分上に支持され、ベース部分は異なるゴム組成物から作成される。本発明の特定の実施形態において、トレッド全体を本明細書中で開示されるゴム組成物から作成することができ、一方、他の実施形態では、トレッドのキャップ部分だけをそのようなゴム組成物から作成することができる。
【００６８】
トレッドブロックの接触面、すなわち道路と接触するトレッドブロックの部分は、開示される低Ｔｇを有するゴム組成物から全体として形成することができる、別のゴム組成物から全体的に形成することができる、またはそれらの組み合わせとして形成することが得きると認識される。たとえば、トレッドブロックは、ブロックの横半分が低Ｔｇゴム組成物の層であり、ブロックのもう一方の横半分が別のゴム組成物の層となるように層状ゴム組成物の複合体として形成することができる。そのような構築物は、その接触面の８０パーセントが低Ｔｇゴム組成物から形成されるトレッドブロックを提供する。
【００６９】
このように、本発明の特定の実施形態において、トレッド上の全トレッドブロックの全接触面の少なくとも８０パーセントが、本明細書中で開示される低Ｔｇを有するゴム組成物から形成される可能性がある。あるいは、トレッド上の全トレッドブロックの全接触面の少なくとも９０パーセント、少なくとも９５パーセントまたは１００パーセントがそのようなゴム組成物から形成される可能性がある。
【００７０】
本明細書中で開示されるタイヤトレッドは多くの種類の車両に好適であるが、特定の実施形態は、乗用車および／または軽トラックなどの車両で使用されるタイヤトレッドを含む。そのようなタイヤトレッドは、全天候型タイヤおよび／または夏季用タイヤにも有用である。特定の実施形態はスノータイヤまたは冬季用タイヤも含み得る。このように、本明細書中で開示されるトレッドを製造することができる硬化ゴム組成物の特性は、−２０℃〜０℃および／または、−２０℃〜−１０℃、−２０℃〜０℃、−１５℃〜−５℃、−３０℃〜−１５℃、−３５℃〜−１０℃または−３５℃〜０℃のガラス転移温度を有し得る。
【００７１】
例示のみとして見なされるべきであり、本発明を決して限定するものではない以下の実施例で本発明をさらに説明する。実施例で開示される組成物の特性を後述のように評価し、これらの利用される方法は、本発明の請求される特性の測定に好適である。
【００７２】
例示のみとして見なされるべきであり、本発明を決して限定するものではない以下の実施例で本発明をさらに説明する。
【００７３】
伸び弾性率（ＭＰａ）は、ダンベル試験片に関してＡＳＴＭ  Ｓｔａｎｄａｒｄ  Ｄ４１２に基づいて２３℃の温度にて１０％（ＭＡ１０）、１００％（ＭＡ１００）および３００％（ＭＡ３００）で測定した。測定は、２回目の伸長で、すなわち調節サイクル後に行った。これらの測定値は、試験片のもとの断面に基づく割線係数（ＭＰａ）である。
【００７４】
伸長特性を破断時伸び（％）および対応する伸び応力（ＭＰａ）として測定し、これは、ＡＳＴＭ  Ｃ試験片に対してＡＳＴＭ  Ｓｔａｎｄａｒｄ  Ｄ４１２にしたがって２３℃にて測定した。
【００７５】
ゴム組成物の動力学的特性（ＴｇおよびＧ＊）をＭｅｔｒａｖｉｂ  Ｍｏｄｅｌ  ＶＡ４００  ＶｉｓｃｏＡｎａｌｙｚｅｒ  Ｔｅｓｔ  ＳｙｓｔｅｍでＡＳＴＭ  Ｄ５９９２−９６にしたがって測定した。一定の０．７ＭＰａの交番単一正弦剪断応力および１０Ｈｚの周波数で１．５℃／分で温度を上昇させて−６０℃から１００℃までの温度掃引に付された際の加硫材料の試料の応答（直径１０ｍｍの２つの円筒形試料のそれぞれが厚さ２ｍｍである二重せん断形状）を記録した。６０℃での剪断弾性率Ｇ＊を取得し、最大ｔａｎデルタが起こる温度をガラス転移温度Ｔｇとして記録した。
【００７６】
最高速度で多くのカーブを含む乾燥サーキットを周回走行する間、自動車に取り付けられたタイヤのドライハンドリング性能を評価した。サーキットの各ラップを走るために要する時間を記録し、平均して、試験のために平均ラップタイムを得る。平均ラップタイムが少ないほど、ドライハンドリング性能は良好である。結果を次いで対照に対して正規化し、対照を１００とする。１００未満の正規化された結果は改善されたドライハンドリングを意味する。
【００７７】
ドライハンドリングコースに対する摩耗は、試験前および試験後のタイヤを秤量することによって測定され、その差が摩耗である。結果を次いで対照に対して正規化し、対照を１００とする。１００未満の正規化された結果は改善された摩耗を意味し、すなわち、タイヤからの摩耗が少ないことを意味する。いくつかの試験に関して、タイヤの出発重量は得られず、結果は当業者による観察によって得られた主観的なものであった。そのような熟練した観察者はタイヤ上のチャンキングの程度において大きな偏向を容易に識別することができ、さらに詳細な分析または定量化分析は必要ない。
【００７８】
実施例１
表１で示された成分を使用してゴム組成物を調製した。表１で示されるゴム組成物を構成する各成分の量は、ゴム１００重量部あたりの重量部（ｐｈｒ）で提供される。
【表１】
0005873559.tif 000002
【００７９】
テルペン樹脂は、ジョージア州サバナのＡｒｉｚｏｎａ  Ｃｈｅｍｉｃａｌから入手可能なポリリモネン樹脂であるＳＹＬＶＡＲＥＳ  ＴＲ−５１４７であった。可塑化油はＡＧＲＩ−ＰＵＲＥ８０であった。シリカは、１６０ｍ２／ｇのＢＥＴを有するＲｈｏｄｉａから入手可能な高分散性シリカであるＺＥＯＳＩＬ１６０であった。シランカップリング剤は、Ｅｖｏｎｉｋ  Ｄｅｇｕｓｓａから入手可能なＸ５０−Ｓであった。硬化パッケージは、硫黄、促進剤、酸化亜鉛およびステアリン酸を含んでいた。促進剤はＤＰＧとＣＢＳとの組み合わせであり、添加剤は劣化防止剤およびワックスを含む。
【表２】
0005873559.tif 000003
＊タイヤがチャンキングによって破壊されたので、試験は早期に終了した。
ａ．ドライハンドリング試験はチャンキングのために完了しなかったが、完了した時間の平均を正常と設定した。
ｂおよびｃ．摩耗は対照Ｗ２よりもはるかに改善され、ｃはｂよりもはるかに良好であった。
ｄ．ドライハンドリング試験は完了したが、タイヤは重度のチャンキングを有していた。
ｅ．試験の最後でのタイヤの状態はｄよりもはるかに良好であった。
【００８０】
硫黄および促進剤を除く表１に記載した成分を、２５〜６５ＲＰＭで作動するバンバリーミキサー中で１３０℃〜１７０℃の温度が達成されるまで混合することによってゴム配合物を調製した。促進剤および硫黄を第２相でミルに添加した。加硫を１５０℃で４０分間実施した。配合物を次いで試験して、それらの物理的特性を測定し、その結果を表２に示す。
【００８１】
表２のタイヤ結果でわかるように、タイヤのドライハンドリング特性は配合物のそれぞれについて高いままであった。しかしながら、配合物Ｆ１〜Ｆ３は全て対照よりも有意に改善された材料密着特性を示すことに注意すべきである。実際、Ｗ２配合物から製造されたタイヤトレッドは、粗悪な物質密着性のためにひどくチャンキングするので、ドライハンドリング試験を完了することができなかった。
【００８２】
「含む（ｃｏｍｐｒｉｓｉｎｇ）」、「包含する（ｉｎｃｌｕｄｉｎｇ）」、および「有する」という用語は、請求項および本明細書中で用いられる場合、特定されていない他の要素を含み得る開放グループを意味すると見なされるべきである。「本質的に〜からなる」という用語は、請求項および本明細書中で用いられる場合、特定されていない他の要素が請求される発明の基本的かつ新規特性を実質的に改変しない限り、それらの他の要素を含み得る部分的開放グループを意味すると見なされるべきである。「ａ」、「ａｎ」という用語、および語の単数形は、その語の複数形を包含し、その用語は１以上のものが提供されることを意味すると解釈されるべきである。「少なくとも１つ」および「１以上」という用語は交換可能に用いられる。「１つ」または「単一」という用語は、あるものの１つおよび１つだけを意味するために使用される。同様に、「２」などの他の特定の整数値は、特定の数のものが意図される場合に使用される。「好ましくは」、「好ましい」、「好まれる」、「場合によって」、「可能性がある」という用語、および類似の用語は、言及され項目、状態またはステップが本発明の任意の（必須ではない）特性であることを意味するために用いられる。「ａ〜ｂ」であると記載される範囲は、「ａ」および「ｂ」の値を包含する。
【００８３】
前記事項から、本発明の実施形態に対して、その真の趣旨から逸脱することなくさまざまな修飾や変更をなすことができることが理解されるべきである。前記事項は、例示のためだけに提供され、限定的な意味で解釈されるべきではない。以下の請求項の文言のみが本発明の範囲を限定する。